(57)【要約】【課題】画像濃度が高いインクジェット用油中水型エマルションインクを提供する。【解決手段】色材と水と酸性水分散性樹脂とを含む水相、及び、非水溶性有機溶剤と塩基性乳化剤とを含む油相を有する、インクジェット用油中水型エマルションインク。【選択図】なし【特許請求の範囲】
【請求項１】
色材と水と酸性水分散性樹脂とを含む水相、及び、
非水溶性有機溶剤と塩基性乳化剤とを含む油相を有する、
インクジェット用油中水型エマルションインク。
【請求項２】
前記酸性水分散性樹脂が、カルボキシ基を有する酸性水分散性樹脂を含む、請求項１に記載のインクジェット用油中水型エマルションインク。
【請求項３】
前記酸性水分散性樹脂が、酸性水分散性（メタ）アクリル樹脂及び酸性水分散性ウレタン樹脂からなる群から選択される１つ以上を含む、請求項１又は２に記載のインクジェット用油中水型エマルションインク。
【請求項４】
前記水相が水溶性非イオン性分散剤をさらに含む、請求項１〜３のいずれか１項に記載のインクジェット用油中水型エマルションインク。
【発明の詳細な説明】
【技術分野】
【０００１】
本発明の実施形態は、インクジェット用油中水型エマルションインクに関する。
【背景技術】
【０００２】
油中水（Ｗ／Ｏ）型エマルションは、例えば、医薬品、化粧品、インク等に用いられている。このうち、水分の含有量が少なく低粘度な油中水型エマルションは、インクジェットヘッドからの吐出が可能であるため、インクジェット用インクに好適である。
インクジェット用油中水型エマルションインクは、普通紙に印刷した場合、水性インクに比べ、印刷用紙にカ−ルを生じさせることが少なく、油性インクに比べ、画像濃度が高くなるとともに裏抜けが低減されるため、普通紙を対象とした高速印刷を可能にすることができる。しかし、水分の含有量が少なく低粘度な油中水型エマルションは、時間の経過とともに水相が分離しやすいという問題がある。
【０００３】
特許文献１では、水と酸性基を有する液体有機化合物とを含む水相、及び非水溶性有機溶剤と塩基性乳化剤とを含む油相を有し、水相及び油相のうち少なくとも一方が色材を含むインクジェット用油中水型エマルションインクは、貯蔵安定性及び吐出安定性が優れるとともに高い画像濃度が得ることができることが開示されている。
【０００４】
特許文献２では、油相及び水相からなる油中水滴（Ｗ／Ｏ）型のエマルションインクであって、水相は、水及び着色剤を含有し、着色剤がポリマーを含む変性顔料であるインクジェット用エマルションインクによって、十分な画像の光学濃度を得ることができ、高速定着性及び耐擦過性に優れると共に、用紙変形を低減できることが開示されている。
【先行技術文献】
【特許文献】
【０００５】
【特許文献１】特開２０１７−１９９９８号公報
【特許文献２】特開２０１５−１８９８５９号公報
【発明の概要】
【発明が解決しようとする課題】
【０００６】
本発明の実施形態は、画像濃度が高いインクジェット用油中水型エマルションインクを提供することを目的とする。
【課題を解決するための手段】
【０００７】
本発明の実施形態は、色材と水と酸性水分散性樹脂とを含む水相、及び、非水溶性有機溶剤と塩基性乳化剤とを含む油相を有する、インクジェット用油中水型エマルションインクに関する。
【発明の効果】
【０００８】
本発明の実施形態により、画像濃度が高いインクジェット用油中水型エマルションインクを提供することができる。
【発明を実施するための形態】
【０００９】
以下、本発明の実施形態を詳しく説明するが、本発明がこれらの実施形態に限定されることはなく、様々な修正や変更を加えてもよいことは言うまでもない。
本発明の実施形態によるインクジェット用油中水型エマルションインクは、色材と水と酸性水分散性樹脂とを含む水相、及び、非水溶性有機溶剤と塩基性乳化剤とを含む油相を有する。
以下、インクジェット用油中水型エマルションインクを、「インク」又は「インクジェットインク」という場合がある。
【００１０】
油中水型エマルションインクは、油性インクに比べ、印刷物の画像濃度が高くなるとともに裏抜けが低減される傾向がある。その理由としては、水相が、記録媒体の、例えば、紙繊維等に吸着及び／又は吸収されて記録媒体の表面に留まりやすく、このため、色材を記録媒体表面に留めやすいことが考えられる。また、溶剤の配合量を減らすことで、溶剤による透き通しの影響を低減できることが考えられる。
本発明の実施形態のインクジェット用油中水型エマルションインクは、さらに、酸性水分散性樹脂を水相に含み、塩基性乳化剤を油相に含む。これにより、画像濃度の向上に寄与することができる。その理由として、親水性が高い酸性水分散性樹脂を用いることにより、溶剤の分離が促進され、色材が記録媒体にさらに留められやすくなることが考えられる。また、塩基性乳化剤は、色材を含む水相を微細かつ安定化するため、画像濃度を高めることができる。
【００１１】
水相は、酸性水分散性樹脂を含むことができる。
酸性水分散性樹脂は、色材を記録媒体に留めやすくすることで画像濃度の向上に寄与するとともに、耐擦過性の向上にも寄与しうる。また、水相に酸性水分散性樹脂を含むとともに、油相に塩基性乳化剤とを用いることで、エマルション界面を安定化させて、インクの貯蔵安定性を向上させる傾向もある。
【００１２】
酸性水分散性樹脂は、粒子表面がマイナスに帯電し、負電荷を帯びた樹脂粒子であり、水に溶解することなく粒子状に分散して水中油（Ｏ／Ｗ）型エマルションを形成できるものである。酸性水分散性樹脂は、自己分散型樹脂のように、樹脂が酸性の官能基を有するものでもよいし、樹脂粒子表面に酸性の分散剤を付着させる等の表面処理がされたものでもよい。酸性の官能基は、代表的にはカルボキシ基、スルホ基等であり、酸性の分散剤は、陰イオン界面活性剤等である。
【００１３】
酸性水分散性樹脂としては、より耐擦過性が優れたインクを得やすいことから、樹脂が有する親水性基によって自己分散可能な、自己分散型の酸性水分散性樹脂が好ましい。自己分散型の酸性水分散性樹脂としては、例えば、親水性基として、酸性の官能基を有するもの、酸性の官能基と水酸基とを有するもの等が挙げられる。
【００１４】
酸性の官能基は、その種類によって酸の強さが異なり得る。例えば、スルホ基とカルボキシ基とは、酸の強さが異なる。酸性水分散性樹脂の酸性度が強すぎると、エマルション粒子の凝集力が強まり、インク粘度の上昇を招くことがある。酸性の官能基としては、酸性度及びインクの低粘度化の観点から、カルボキシ基が好ましい。
【００１５】
酸性水分散性樹脂は、親水性の向上、及び、水相中での樹脂粒子の分散安定性の向上の観点から、水酸基を有していてもよい。
【００１６】
酸性水分散性樹脂の酸価は、樹脂粒子の安定性の観点から、５〜１００ｍｇＫＯＨ／ｇであることが好ましく、耐水性の観点から、５〜５０ｍｇＫＯＨ／ｇであることが好ましい。ここで、酸価は、不揮発分１ｇ中の全酸性成分を中和するのに必要な水酸化カリウムのミリグラム数である。
【００１７】
酸性水分散性樹脂は、耐擦過性の観点から、最低造膜温度（ＭＦＴ）を有することが好ましく、最低造膜温度は４０℃以下であることがより好ましく、２０℃以下であることがさらに好ましく、１０℃以下であることがさらに好ましい。最低造膜温度は、エマルションがフィルム化（成膜）するために必要な温度であり、ＪＩＳ  Ｋ６８２８−２に従って測定することができる。
【００１８】
酸性水分散性樹脂は、耐擦過性の観点から、ガラス転移温度（Ｔｇ）が−５０℃以上であることが好ましい。一方、酸性水分散性樹脂のガラス転移温度は、７０℃以下が好ましく、６０℃以下がより好ましい。酸性水分散性樹脂のガラス転移温度は、例えば、−５０℃〜７０℃、又は−５０℃〜６０℃であってよい。
【００１９】
例えば、耐擦過性の観点から、酸性水分散性樹脂は、ガラス転移温度が−５０℃以上であり、かつ、最低造膜温度が４０℃以下であることが好ましく、ガラス転移温度が−５０℃以上であり、かつ、最低造膜温度が２０℃以下であることがよりに好ましく、ガラス転移温度が−５０℃以上であり、かつ、最低造膜温度が１０℃以下であることがさらに好ましい。
【００２０】
酸性水分散性樹脂は、例えば水などの液体に予め分散された樹脂粒子分散体の形態で加えることが可能である。
【００２１】
酸性水分散性樹脂としては、例えば、酸性水分散性ウレタン樹脂、酸性水分散性ポリエステル樹脂、酸性水分散性（メタ）アクリル樹脂、酸性水分散性ウレタン（メタ）アクリル樹脂、酸性水分散性（メタ）アクリルシリコーン樹脂、酸性水分散性塩化ビニル樹脂、酸性水分散性スチレン（メタ）アクリル樹脂などが挙げられる。これらの樹脂は、酸性の官能基を有することが好ましく、カルボキシ基を有することがより好ましい。
画像濃度、インク粘度及びインクの貯蔵安定性の観点から、酸性水分散性樹脂としては、酸性水分散性ウレタン樹脂、酸性水分散性（メタ）アクリル樹脂が好ましく、酸性水分散性ウレタン樹脂がより好ましい。
酸性水分散性ウレタン樹脂は、ウレタン基を有する。酸性水分散性ウレタン樹脂の例には、ウレタン基に加えてウレア基をさらに有する酸性水分散性ウレタンウレア樹脂も含まれる。また、酸性水分散性ウレタン樹脂の例には、酸性水分散性ウレタン（メタ）アクリル樹脂も含まれるが、これは、酸性水分散性（メタ）アクリル樹脂の例にも含まれる。
（メタ）アクリルは、メタクリル、アクリル、またはこれらの組み合わせを含むことを意味し、（メタ）アクリル樹脂は、メタクリル単位を含む樹脂、アクリル単位を含む樹脂、またはこれらの単位をともに含む樹脂を意味する。
【００２２】
酸性水分散性樹脂の重量平均分子量は、樹脂の種類によっても異なるが、例えば、５，０００〜２００，０００が好ましく、１０，０００〜１５０，０００がより好ましい。例えば、酸性水分散性ウレタン樹脂の重量平均分子量は、５，０００〜５０，０００が好ましく、１０，０００〜３０，０００がより好ましい。酸性水分散性（メタ）アクリル樹脂の重量平均分子量は、１０，０００〜２００，０００が好ましく、３０，０００〜１５０，０００がより好ましい。  
酸性水分散性樹脂の重量平均分子量は、ＧＰＣ法で標準ポリスチレン換算で求めた値である。以下で述べる樹脂等における重量平均分子量についても同様である。
【００２３】
酸性水分散性樹脂の水分散体の市販品の例としては、以下が挙げられる。例えば、酸性水分散性ウレタン樹脂の水分散体の市販品としては、第一工業製薬株式会社製「スーパーフレックス４７０」、三洋化成工業株式会社製「ユーコートＵＷＳ−１４５」、「ユープレンＵＸＡ−３０７」等、酸性水分散性ウレタン（メタ）アクリル樹脂の水分散体の市販品としては、ダイセル・オルネクス株式会社製「ＤＡＯＴＡＮ  ＶＴＷ−１２６２」等、酸性水分散性（メタ）アクリル樹脂の水分散体の市販品の例としては、ジャパンコーティングレジン株式会社製「モビニール６７５０」等、酸性水分散性スチレン（メタ）アクリル樹脂の水分散体の市販品としては、ジャパンコーティングレジン株式会社製「モビニール９６６Ａ」等、酸性水分散性ポリエステル樹脂の水分散体の市販品としては、ユニチカ株式会社製「エリーテルＫＡ１４４９Ｓ」等が挙げられる。
【００２４】
水相は、酸性水分散性樹脂を１種のみ又は２種以上含んでよい。
水相中の酸性水分散性樹脂の含有量（固形分量）は、水相全量に対し０．１〜２０質量％が好ましく、０．５〜２０質量％がより好ましく、１〜１５質量％がさらに好ましい。酸性水分散性樹脂の含有量は、水相全量に対し０．１質量％以上が好ましく、０．５質量％以上がより好ましく、１質量％以上がさらに好ましい。一方、酸性水分散性樹脂の含有量は、インクの低粘度化の観点から、水相全量に対し２０質量％以下が好ましく、１５質量％以下がさらに好ましい。酸性水分散性樹脂の含有量は、インク全量に対し、０．０５〜１０質量％が好ましく、０．１〜１０質量％がより好ましく、０．１〜５質量％がさらに好ましい。酸性水分散性樹脂の含有量は、インク全量に対し、０．０５質量％以上が好ましく、０．１質量％以上がより好ましい。一方、酸性水分散性樹脂の含有量は、インクの低粘度化の観点から、インク全量に対し、１０質量％以下が好ましく、５質量％がより好ましい。
【００２５】
水相は、色材を含むことができる。
色材としては、染料、顔料又はこれらの組合せを使用可能である。耐候性、画像濃度、裏抜け低減の観点から、顔料が好ましい。
【００２６】
水相が顔料を含む場合、顔料としては、アゾ顔料、フタロシアニン顔料、多環式顔料及び染付レーキ顔料等の有機顔料、並びに無機顔料を用いることができる。アゾ顔料としては、溶性アゾレーキ顔料、不溶性アゾ顔料及び縮合アゾ顔料等が挙げられる。フタロシアニン顔料としては、金属フタロシアニン顔料及び無金属フタロシアニン顔料等が挙げられる。多環式顔料としては、キナクリドン系顔料、ペリレン系顔料、ペリノン系顔料、イソインドリン系顔料、イソインドリノン系顔料、ジオキサジン系顔料、チオインジゴ系顔料、アンスラキノン系顔料、キノフタロン系顔料、金属錯体顔料及びジケトピロロピロール（ＤＰＰ）等が挙げられる。無機顔料としては、代表的にはカーボンブラック及び酸化チタン等が挙げられる。これらの顔料は単独で用いてもよいし、２種以上組み合わせて用いてもよい。
【００２７】
顔料としては、自己分散顔料を好ましく用いることができる。
自己分散顔料は、水に自己分散可能な顔料であり、顔料表面にカルボキシ基、カルボニル基、ヒドロキシ基、スルホ基等の水に対する可溶化基を数多く有し、高分子分散剤が存在しなくても安定に分散する顔料である。自己分散顔料は、通常の顔料に対して、酸・塩基処理、カップリング剤処理、ポリマーグラフト処理、プラズマ処理、酸化/還元処理等の表面処理等を施すことにより得ることができる。
自己分散顔料としては、特に限定されず、例えば、特開平８−３４９８号公報、特表２０００−５１３３９６号公報等に記載の方法によって表面処理された自己分散顔料を用いることができる。
【００２８】
顔料の表面に水溶性官能基を直接導入する方法としては、例えばカーボンブラックを次亜塩素酸ソ−ダで酸化処理する方法等が挙げられる。この方法によれば、カーボンブラック表面に、−ＣＯＯ（Ｍ）基やラクトン基を導入させることができる。
自己分散型顔料に用いることができる顔料としては、特に限定されず、無機顔料及び有機顔料のいずれも使用することができる。また、上記表面処理を行うのに適した顔料としては、ＭＡ８及びＭＡ１００（以上、三菱ケミカル株式会社製）、カラーブラックＦＷ２００（デグサ社製）等のカーボンブラック等を挙げることができる。
【００２９】
黒色の自己分散顔料の市販品としては、例えば、ＣＡＢ−Ｏ−ＪＥＴ２００、３００、４００（キャボット社製）；ＢＯＮＪＥＴ  ＢＬＡＣＫ  ＣＷ−１、ＣＷ−１Ｓ、ＣＷ−２、ＣＷ−３、ＣＷ−４、ＣＷ−５、ＣＷ−６（オリヱント化学工業株式会社製）；ＬＩＯＪＥＴ  ＷＤ  ＢＬＡＣＫ  ００２Ｃ（東洋インキ株式会社製）；Ａｑｕａ−ＢＬＡＣＫ００１、１６２（東海カ−ボン株式会社製）；ＳＤＰ  ＢＬＡＣＫ  １００、１０００、２０００（センシエント社製）等を挙げることができる。
カラーの自己分散顔料を用いてもよい。カラーの自己分散顔料としては、センシエントカラーズ株式会社製ＳＭＡＲＴ  ＣＹＡＮ、ＭＡＧＥＮＴＡ、ＹＥＬＬＯＷ、ＵＬＴＲＡ  ＣＹＡＮ、ＭＡＧＥＮＴＡ、ＹＥＬＬＯＷ；キャボット社製ＣＡＢ−Ｏ−ＪＥＴ２５０Ｃ、２７０Ｃ、４５０Ｃ、２６０Ｍ、２６５Ｍ、４６５Ｍ、２７０Ｙ、４７０Ｙ、７４０Ｙ等を挙げることができる。
自己分散顔料は、必要に応じて２種類以上を組み合わせて同一インク中に用いることができる。
【００３０】
顔料の平均粒子径は、吐出安定性と貯蔵安定性の観点から、３００ｎｍ以下であることが好ましく、より好ましくは２００ｎｍ以下である。ここで、平均粒子径は、動的光散乱法による体積基準の平均粒子径であり、例えば、株式会社堀場製作所製の動的光散乱式粒径分布測定装置「ＬＢ−５００」等を用いて測定することができる。
【００３１】
水相が染料を含む場合、染料としては、たとえば、塩基性染料、酸性染料、直接染料、可溶性バット染料、酸性媒染染料、媒染染料、反応染料、バット染料、硫化染料等のうち水溶性の染料、および、還元等により水溶性になった水溶性染料を好ましく用いることができる。また、アゾ系、アントラキノン系、アゾメチン系、ニトロ系等の分散染料も好ましく用いることができる。これらの染料は単独で用いてもよいし、２種以上組み合わせて用いてもよい。
【００３２】
水相中の色材の含有量は、所望される画像濃度や色彩に応じて変更されるが、インク全量に対し、１〜１５質量％が好ましく、より好ましくは３〜１０質量％である。例えば、色材の含有量は、画像濃度の観点から、インク全量に対し、１質量％以上が好ましく、３質量％以上がより好ましい。例えば、色材の含有量は、低粘度のインクを得る観点から、１５質量％以下が好ましく、１０質量％以下がより好ましい。
色材は、水相全量に対し、５〜６０質量％で含まれることが好ましく、１０〜４０質量％で含まれることがより好ましい。
【００３３】
色材として顔料を使用する場合、水相における顔料の分散を良好にするために、水相に顔料分散剤をさらに添加することができる。水相が顔料分散剤を含むとき、耐擦過性及びインクの貯蔵安定性の向上とインクの低粘度化が得られやすい傾向がある。
【００３４】
顔料分散剤としては、例えば、水溶性塩基性（カチオン性）分散剤、水溶性酸性（アニオン性）分散剤、水溶性非イオン性分散剤等が挙げられる。
酸性水分散性樹脂による顔料凝集を防ぐ観点から、水溶性非イオン性分散剤を用いることが好ましい。
【００３５】
水溶性非イオン性分散剤は、親水基がイオン解離性をもたない分散剤である。水溶性非イオン性分散剤としては、例えば、分子内の主要な結合の仕方により、エステル型水溶性非イオン性分散剤、エーテル型水溶性非イオン性分散剤、エステル・エーテル型水溶性非イオン性分散剤が挙げられる。
エステル型水溶性非イオン性分散剤は、例えば、グリセリン、ソルビトール、しょ糖などの多価アルコールと脂肪酸がエステル結合した構造をもち、例えば、グリセリン脂肪酸エステル、ソルビタン脂肪酸エステルおよびしょ糖脂肪酸エステルなどがある。
エーテル型水溶性非イオン性分散剤は、例えば、高級アルコール、アルキルフェノール、アリールフェノール、アリールアルキルフェノールなど水酸基をもつ原料に、主として酸化エチレンを付加させてつくることができ、例えば、ポリグリコールエーテル（例えば、アリールポリグリコールエーテル、アルキルポリグリコールエーテル）が挙げられる。より具体的には、ポリオキシエチレンアルキルエーテル、ポリオキシエチレンアルキルフェニルエーテル、ポリオキシエチレンアリールフェニルエーテル、ポリオキシエチレンアリールアルキルフェニルエーテルなどがある。
エステル・エーテル型水溶性非イオン性分散剤は、例えば、グリセリン、ソルビトールなどの多価アルコールと脂肪酸とからなるエステルに酸化エチレンを付加したものである。分子中にエステル結合とエーテル結合の両方を有している。例えば、脂肪酸ポリエチレングリコールエーテルエステルが挙げられる。
また、水溶性非イオン性分散剤としては、例えば、ポリカルボン酸重合体、ポリシロキサン共重合体等を用いることもできる。
これらの水溶性非イオン性分散剤は、１種を単独で、または２種以上を組み合わせて用いることができる。
【００３６】
水溶性非イオン性分散剤としては、脂肪酸ポリエチレングリコールエーテルエステル、ポリグリコールエーテル（例えば、アリールポリグリコールエーテル）等がより好ましい。
【００３７】
水溶性非イオン性分散剤の市販品の具体例としては、Ｂｏｒｃｈｅｒｓ製「ｂｏｒｃｈｉＧｅｎＤＦＮ（アリルアルキルビフェニルポリグリコールエーテル）」（商品名）；ＢＡＳＦ社製「ＥＦＫＡ４５２０（変性ポリウレタン）、４５１０、４５３０、４５４０、４５５０、４５７０、４５９０（変性ポリアクリレート）」（いずれも商品名）；第一工業製薬社製「ディスコールＮ−５０９（ポリアルキレンポリアミンアルキレンオキシド付加物）」（商品名）；ビックケミー・ジャパン株式会社製「ＤＩＳＰＥＲＢＹＫ−１９３」（商品名）等が挙げられる。
【００３８】
顔料分散剤の含有量は、適宜設定すればよい。例えば、質量比で、顔料１に対し顔料分散剤を０．１〜５で配合することができ、好ましくは０．１〜１である。また、顔料分散剤は、インク全量に対し、例えば、０．０１〜１０質量％で配合することができ、好ましくは０．１〜５質量％である。
【００３９】
水相は、溶媒として水を含むことができる。水としては、例えば、蒸留水、イオン交換水等を用いることができる。
インク中の水の量は、印刷物の画像濃度の向上、裏抜け低減及びインクの低粘度化の観点から、インク全量に対して１〜３０質量％であることが好ましく、３〜２０質量％であることがより好ましく、５〜１５質量％であることがさらに好ましい。
水の量は、水相全量に対して、３０〜９０質量％が好ましく、４０〜８０質量％がより好ましく、５０〜７０質量％がさらに好ましい。
【００４０】
水相は、表面張力低下剤をさらに含むことができる。
水相に表面張力低下剤が添加されることで、水相の各成分と水との界面張力の差を小さくし、より微細なエマルション液滴を得ることができる。さらに、水相に表面張力添加材を添加するとき、貯蔵安定性をより高めることができる傾向がある。
【００４１】
表面張力低下剤としては、例えば、アセチレンジオール系化合物、ポリエーテル変性シロキサン、シリコーン系化合物、フッ素系化合物等を単独で、または２種以上を組み合わせて用いることができる。
なかでも、表面張力低下剤として、アセチレンジオール系化合物、ポリエーテル変性シロキサンを好ましく用いることができる。
アセチレンジオール系化合物としては、例えば、エチレンオキサイド（ＥＯ）が５０〜９０質量％付加されたアセチレンジオールを用いることができる。この場合、１分子中にＥＯが５〜５０モル付加していることが好ましい。
【００４２】
アセチレンジオール系化合物としては、例えば、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ、ＤＦ１１０Ｄ（以上全て商品名、Ａｉｒ  Ｐｒｏｄｕｃｔｓ  ａｎｄ  Ｃｈｅｍｉｃａｌｓ．  Ｉｎｃ．製）；  オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＥＸＰ．４１２３、ＥＸＰ．４３００、ＡＦ−１０３、ＡＦ−１０４、ＡＫ−０２、ＳＫ−１４、ＡＥ−３（以上全て商品名、日信化学工業株式会社製）；  アセチレノールＥ００、Ｅ００Ｐ、Ｅ４０、Ｅ１００（以上全て商品名、川研ファインケミカル株式会社製）等を挙げることができる。
ポリエーテル変性シロキサンとしては、例えば、ＢＹＫ３４５、３４６、３４７、３４８、３４９、３４５５、３０２、３０７、３２２、３２３、３３１、３３３、３４２、３７７、３７８（以上全て商品名、ビックケミー・ジャパン社製）等を挙げることができる。  
【００４３】
水相が表面張力低下剤を含む場合、その量はとくに限定されないが、水相全量に対して、１〜２０質量％が好ましい。表面張力低下剤の量は、インク全量に対して、０．１〜１０質量％が好ましい。
【００４４】
水相には、上記した成分以外に、例えば、金属塩、電解質、保湿剤、水溶性高分子、水中油（Ｏ／Ｗ）型樹脂エマルション、防黴剤、防腐剤、ｐＨ調整剤、凍結防止剤等のその他の任意成分を添加してもよい。
【００４５】
油相は、非水溶性有機溶剤を含むことができる。
非水溶性有機溶剤としては、非極性有機溶剤及び極性有機溶剤の何れも使用できる。これらは、単独で使用してもよく、組み合わせて使用することもできる。なお、本発明において、非水溶性有機溶剤としては、１気圧２０℃において同容量の水と均一に混合しない有機溶剤である。非水溶性有機溶剤としては、水に実質的に相溶しない有機溶剤であることが好ましい。
【００４６】
非極性有機溶剤としては、脂肪族炭化水素溶剤、脂環式炭化水素溶剤、芳香族炭化水素溶剤等の石油系炭化水素溶剤を好ましく挙げることができる。
脂肪族炭化水素溶剤及び脂環式炭化水素溶剤としては、パラフィン系、イソパラフィン系、ナフテン系等の非水溶性有機溶剤を挙げることができ、市販品としては、０号ソルベントＬ、０号ソルベントＭ、０号ソルベントＨ、カクタスノルマルパラフィンＮ−１０、カクタスノルマルパラフィンＮ−１１、カクタスノルマルパラフィンＮ−１２、カクタスノルマルパラフィンＮ−１３、カクタスノルマルパラフィンＮ−１４、カクタスノルマルパラフィンＮ−１５Ｈ、カクタスノルマルパラフィンＹＨＮＰ、カクタスノルマルパラフィンＳＨＮＰ、アイソゾール３００、アイソゾール４００、テクリーンＮ−１６、テクリーンＮ−２０、テクリーンＮ−２２、ＡＦソルベント４号、ＡＦソルベント５号、ＡＦソルベント６号、ＡＦソルベント７号、ナフテゾール１６０、ナフテゾール２００、ナフテゾール２２０（いずれもＪＸＴＧエネルギー株式会社製）；アイソパーＧ、アイソパーＨ、アイソパーＬ、アイソパーＭ、エクソールＤ４０、エクソールＤ６０、エクソールＤ８０、エクソールＤ９５、エクソールＤ１１０、エクソールＤ１３０（いずれもエクソンモービル社製）；モレスコホワイトＰ−４０、モレスコホワイトＰ−６０、モレスコホワイトＰ−７０、モレスコホワイトＰ−８０、モレスコホワイトＰ−１００、モレスコホワイトＰ−１２０、モレスコホワイトＰ−１５０、モレスコホワイトＰ−２００、モレスコホワイトＰ−２６０、モレスコホワイトＰ−３５０Ｐ（いずれも株式会社ＭＯＲＥＳＣＯ製）等を好ましく挙げることができる。
芳香族炭化水素溶剤としては、グレードアルケンＬ、グレードアルケン２００Ｐ（いずれもＪＸＴＧエネルギー株式会社製）、ソルベッソ１００、ソルベッソ１５０、ソルベッソ２００、ソルベッソ２００ＮＤ（いずれもエクソンモービル社製）等を好ましく挙げることができる。
石油系炭化水素溶剤の蒸留初留点は、１００℃以上であることが好ましく、１５０℃以上であることがより好ましく、２００℃以上であることがいっそう好ましい。蒸留初留点はＪＩＳ  Ｋ００６６「化学製品の蒸留試験方法」に従って測定することができる。
【００４７】
極性有機溶剤としては、脂肪酸エステル系溶剤、高級アルコール系溶剤、高級脂肪酸系溶剤等を好ましく挙げることができる。
例えば、イソノナン酸イソノニル、イソノナン酸イソデシル、ラウリン酸メチル、ラウリン酸イソプロピル、ラウリン酸ヘキシル、ミリスチン酸イソプロピル、パルミチン酸イソプロピル、パルミチン酸ヘキシル、パルミチン酸イソオクチル、パルミチン酸イソステアリル、オレイン酸メチル、オレイン酸エチル、オレイン酸イソプロピル、オレイン酸ブチル、オレイン酸ヘキシル、リノール酸メチル、リノール酸エチル、リノール酸イソブチル、ステアリン酸ブチル、ステアリン酸ヘキシル、ステアリン酸イソオクチル、イソステアリン酸イソプロピル、ピバリン酸２−オクチルデシル、大豆油メチル、大豆油イソブチル、トール油メチル、トール油イソブチル等の１分子中の炭素数が１３以上、好ましくは１６〜３０の脂肪酸エステル系溶剤；
イソミリスチルアルコール、イソパルミチルアルコール、イソステアリルアルコール、オレイルアルコール、イソエイコシルアルコール、デシルテトラデカノール等の１分子中の炭素数が６以上、好ましくは１２〜２０の高級アルコール系溶剤；
ラウリン酸、イソミリスチン酸、パルミチン酸、イソパルミチン酸、α−リノレン酸、リノール酸、オレイン酸、イソステアリン酸等の１分子中の炭素数が１２以上、好ましくは１４〜２０の高級脂肪酸系溶剤等が挙げられる。
脂肪酸エステル系溶剤、高級アルコール系溶剤、高級脂肪酸系溶剤等の極性有機溶剤の沸点は、１５０℃以上であることが好ましく、２００℃以上であることがより好ましく、２５０℃以上であることがさらに好ましい。なお、沸点が２５０℃以上の非水溶性有機溶剤には、沸点を示さない非水溶性有機溶剤も含まれる。
【００４８】
これらの非水溶性有機溶剤は、単独で使用してもよく、単一の相を形成する限り２種以上を組み合わせて使用することもできる。また、使用する非水溶性有機溶剤と単一相を形成できる範囲で他の有機溶剤を含ませてもよい。
【００４９】
これらの中でも、油相の非水溶性有機溶剤として、非極性有機溶剤が好ましく、より好ましくはナフテン系、パラフィン系、イソパラフィン系等の炭化水素溶剤である。
【００５０】
非水溶性有機溶剤の５０％留出点としては、４００℃以下であることが好ましく、より好ましくは３００℃以下である。一方、非水溶性有機溶剤の５０％留出点の下限値は、非水溶性有機溶剤の揮発を防止してエマルションインクの安定性を保つために、１００℃以上であることが好ましく、１５０℃以上であることがより好ましい。油相に非水溶性有機溶剤が２種以上含まれる場合は、油相を構成する２種以上の非水溶性有機溶剤の混合物の５０％留出点がこの範囲であることが好ましい。
５０％留出点は、ＪＩＳ  Ｋ００６６「化学製品の蒸留試験方法」に従って測定される、質量で５０％の溶剤が揮発したときの温度を意味する。
【００５１】
油相は、塩基性乳化剤を含むことができる。塩基性乳化剤は、画像濃度の向上に寄与することができるとともに、耐擦過性及びインク貯蔵安定性の向上にも寄与することができる。
塩基性乳化剤は、塩基性基を有する乳化剤である。
塩基性乳化剤は、塩基性乳化剤を非水溶性有機溶剤に溶解させるときに、塩基性乳化剤の濃度が高くなるほど酸化還元電位（ＯＲＰ値）が低くなるものであることが好ましい。  例えば、塩基性乳化剤を溶解可能な溶媒に塩基性乳化剤を溶解させる際に、塩基性乳化剤を０．５質量％溶解させたときのＯＲＰ値に比べて、塩基性乳化剤を５．０質量％溶解させたときのＯＲＰ値が低い値を示すものであることが好ましい。
また、塩基性乳化剤をドデカンに５．０質量％溶解させたときのＯＲＰ値は、０ｍＶ以下であることが好ましい。
【００５２】
塩基性乳化剤は、塩基性基とともに、スルホ基、カルボキシ基等の酸性基を含んでもよい。塩基性乳化剤に塩基性基とともに酸性基が含まれる場合は、このＯＲＰ値が低くなる傾向を示す範囲内であることが好ましい。
【００５３】
塩基性基としては、アミノ基、アミド基、イミノ基、ピロリドン基、モルホリノ基、ピリジル基、ニトリル基等が挙げられる。例えば、アミノ基の例としては、非置換アミノ基、及び、モノ又はジアルキルアミノ基（例えば、ジメチルアミノ基等）等の置換アミノ基が挙げられ、例えば、アルキル基等の置換基が、さらに水酸基、アリール基等の置換基等で置換されていてもよい。アミド基の例としても同様に非置換アミド基、及びモノ又はジアルキルアミド基（例えば、ジメチルアミド基等）等の置換アミド基が挙げられ、例えば、アルキル基等の置換基が、さらに水酸基、アリール基等の置換基等で置換されていてもよい。中でもアミノ基、イミノ基、アミド基、モルホリノ基であることが好ましい。
また、塩基性乳化剤の塩基性基としては、例えば、ウレタン結合等を有する窒素含有の官能基を挙げることができる。また、ウレタン結合等の窒素含有の構成単位が塩基性乳化剤に導入されていてもよい。
塩基性乳化剤は、塩基性基を１種のみ、または２種以上含んでよい。
【００５４】
塩基性乳化剤としては、例えば、変性ポリウレタン、塩基性基含有ポリ（メタ）アクリレート、塩基性基含有ポリエステル、ポリエステルアミン、第４級アンモニウム塩、ステアリルアミンアセテート等のアルキルアミン塩、脂肪酸アミン塩、ポリエステルポリアミン、ポリエステルポリイミン、ポリアルキロールアミノアマイドとその塩、ポリエーテルポリアミン、ビニルピロリドン系共重合体から選択される塩基性乳化剤等を挙げることができる。
塩基性乳化剤としては、高分子乳化剤が好ましく、特に、ポリエステルポリアミン、ポリエステルポリイミン、ポリアルキロールアミノアマイドとその塩、ポリエーテルポリアミン、ビニルピロリドン系共重合体等が好ましい。
【００５５】
塩基性高分子乳化剤の例としては、さらに、主鎖の末端に塩基性基を有する直鎖状または分岐状の乳化剤、塩基性基を有し、ポリエステル部を含む側鎖を複数有するポリマーである塩基性乳化剤（以下、「櫛形構造を有する塩基性乳化剤」又は「塩基性櫛形乳化剤」という場合もある）、及び塩基性（メタ）アクリル樹脂である塩基性乳化剤（以下、「塩基性（メタ）アクリル系乳化剤」という場合がある。）等が挙げられる。
【００５６】
塩基性基を有し、ポリエステル部を含む側鎖を複数有する塩基性乳化剤（塩基性櫛形乳化剤）の側鎖のポリエステル部としては、例えば、ヒドロキシカルボン酸、または、ヒドロキシカルボン酸とヒドロキシ基を含まないカルボン酸との混合物から誘導される構造、カルボニル−Ｃ３〜Ｃ６−アルキレンオキシ基を単位とする重合体等が挙げられる。ヒドロキシカルボン酸とヒドロキシ基を含まないカルボン酸との混合物から誘導される構造の例として、１２−ヒドロキシステアリン酸の自己縮合物から誘導されるカルボニル−Ｃ１７−アルキレンオキシ基等が挙げられる。カルボニル−Ｃ３〜Ｃ６−アルキレンオキシ基として、例えば、カルボニル−Ｃ５−アルキレンオキシ基等が挙げられ、例えば、カルボニル−Ｃ５−アルキレンオキシ基を単位とする重合体は、ε−カプロラクトンの開環重合によって得ることができる。
ポリエステル部の重合度はとくに限定されず、例えば、２〜８０程度であってよい。
【００５７】
塩基性櫛形乳化剤は、塩基性基を、例えば、主鎖骨格中に、ポリアミン骨格等の形態で含んでもよく、及び／又は、主鎖に直接又は連結基を介して結合した塩基性基を含んでもよい。
塩基性櫛形乳化剤が、主鎖に直接又は連結基を介して結合した塩基性基を含むとき、塩基性櫛形乳化剤は、塩基性基を１個以上有すればよいが、２個以上有することが好ましい。また、主鎖に直接又は連結基を介して結合した塩基性基の種類は、とくに限定されず、例えば、上述の塩基性基を用いることができるが、なかでもアミノ基、アミド基、モルホリノ基が好ましく、アミノ基がより好ましい。
塩基性櫛形乳化剤の例として、例えば、ポリアミン骨格を含む主鎖を有し、かつ、ポリエステル部を含む側鎖を複数有するポリマーである塩基性乳化剤（以下、「塩基性櫛形乳化剤ａ」という場合がある。）、及び、主鎖に直接又は連結基を介して連結した塩基性基を有し、ポリエステル部を含む側鎖を複数有するポリマーである塩基性乳化剤（以下、「塩基性櫛形乳化剤ｂ」という場合がある。）等が挙げられる。
【００５８】
塩基性櫛形乳化剤ａにおいて、主鎖のポリアミン骨格としては、例えば、ポリアルキレンイミン骨格が挙げられる。ポリアルキレンイミン骨格のポリアルキレンイミンの例としては、例えばエチレンイミン、プロピレンイミン、ブチレンイミン、ジメチルエチレンイミン、ペンチレンイミン、ヘキシレンイミン、ヘプチレンイミン、オクチレンイミン等の炭素数２〜８のアルキレンイミン、より好ましくは炭素数２〜４のアルキレンイミンの１種または２種以上を常法により重合して得られるポリマー、ならびにそれらを種々の化合物と反応させて化学的に変性させたポリマー等が挙げられる。
塩基性櫛形乳化剤ａの例として、主鎖が、ポリアルキレンイミン等のポリアミン骨格を含み、グラフト鎖がポリエステル鎖を含むグラフトポリマーが挙げられる。主鎖である、ポリアミン骨格を含むポリマーの重量平均分子量はとくに限定されないが、６０万以下であることが好ましい。
【００５９】
塩基性櫛形乳化剤ａにおいて、ポリエステル部を含む側鎖は、主鎖のポリアミン骨格の窒素原子にアミド結合を介して結合していることが好ましい。
塩基性櫛形乳化剤ａの製造方法は特に限定されない。ポリアルキレンイミン骨格等のポリアミン骨格を含む主鎖とポリエステル部を含む側鎖とを含む塩基性櫛形乳化剤は、例えば、ポリアルキレンイミン等のポリアミンと遊離のカルボキシ基を有するポリエステルとの反応を含む方法により得ることができる。
塩基性櫛形乳化剤ａは、ポリアミン骨格を有するが、これ以外の塩基性基をさらに有してもよく、例えば、主鎖に直接又は連結基を介して結合した塩基性を有してもよい。
【００６０】
塩基性櫛形乳化剤ｂは、主鎖に直接又は連結基を介して結合した塩基性基を１個以上有すればよいが、２個以上有することが好ましい。また、塩基性基の種類は、とくに限定されず、例えば、上述の塩基性基を用いることができるが、なかでもアミノ基、アミド基、モルホリノ基が好ましく、アミノ基がより好ましい。塩基性櫛形乳化剤ｂは、塩基性基を１種のみ又は２種以上含んでよい。
塩基性櫛形乳化剤ｂの例としては、例えば、主鎖に直接又は連結基を介して結合した塩基性基を有する単位（以下、「単位Ｘａ」という場合がある。）とポリエステル部を含む側鎖を有する単位（以下、「単位Ｘｂ」という場合がある。）とを含む共重合体が挙げられる。
【００６１】
単位Ｘａにおいて、塩基性基はとくに限定されず、例えば、上述の塩基性基を用いることができ、なかでもアミノ基、アミド基、モルホリノ基が好ましく、アミノ基がより好ましい。
単位Ｘａは、例えば、アクリル単位又はメタクリル単位であってよい。
単位Ｘａの例としては、例えば、主鎖の炭素鎖にカルボニル基が結合し、このカルボニル基に、直接又は連結基を介して塩基性基が結合している単位が挙げられる。このような単位として、例えば、アクリロイル基又はメタクリロイル基と塩基性基とを含むモノマーに由来する単位等が挙げられる。塩基性基は、アクリロイル基又はメタクリロイル基のカルボニル（ＣＯ）の炭素原子に直接または連結基を介して結合していることが好ましい。
アクリロイル基又はメタクリロイル基と塩基性基とを含むモノマーとしては、例えば、塩基性基を有する（メタ）アクリレート、塩基性基を有する（メタ）アクリルアミド、（メタ）アクリロイルモルホリン等が挙げられる。アクリロイル基又はメタクリロイル基と塩基性基とを含むモノマーの具体例として、例えば、ジメチルアミノエチル（メタ）アクリレート、ジエチルアミノエチル（メタ）アクリレート、（メタ）アクリロイルモルホリン、ジメチル（メタ）アクリルアミド、ジメチルアミノプロピル（メタ）アクリルアミド等が挙げられる。（メタ）アクリレートは、アクリレート、メタクリレート又はそれらの組合せを意味する。（メタ）アクリルアミドは、アクリルアミド、メタクリルアミド又はそれらの組合せを意味する。以下、（メタ）アクリレート、（メタ）アクリルアミドについて同じである。
【００６２】
単位Ｘａは、例えば、エポキシ基を有するモノマーにアミン化合物を付加したモノマーに由来する単位であってもよい。エポキシ基を有するモノマーとしては、例えば、アクリロイル基又はメタクリロイル基とエポキシ基とを有するモノマーが好ましい。上述のアクリロイル基又はメタクリロイル基と塩基性基とを含むモノマーとしては、例えば、アクリロイル基又はメタクリロイル基とエポキシ基とを有するモノマーにアミン化合物を付加したモノマーも挙げられる。
アクリロイル基又はメタクリロイル基とエポキシ基とを有するモノマーにおいて、エポキシ基は、アクリロイル基又はメタクリロイル基のカルボニル（ＣＯ）の炭素原子に直接または連結基を介して結合していることが好ましい。アクリロイル基又はメタクリロイル基とエポキシ基とを有するモノマーの例として、例えば、グリシジル（メタ）アクリレート、４−ヒドロキシブチル（メタ）アクリレートグリシジルエーテル、３，４−エポキシシクロヘキシルメチル（メタ）アクリレート等が挙げられる。
エポキシ基を有するモノマーに付加するアミン化合物としては、ヒドロキシ基を有するアミン化合物（例えばアルカノールアミン等）が好ましい。ヒドロキシ基を有するアミン化合物としては、例えば、ベンジルエタノールアミン、モノエタノールアミン、ジエタノールアミン等が挙げられ、ジエタノールアミンが特に好ましい。
アクリロイル基又はメタクリロイル基とエポキシ基とを有するモノマーにアミン化合物を付加したモノマーとしては、例えば、グリシジル（メタ）アクリレートのジエタノールアミン付加物、グリシジル（メタ）アクリレートのベンジルエタノールアミン付加物等が挙げられる。
エポキシ基を有するモノマーにアミン化合物を付加したモノマーに由来する単位は、例えば、エポキシ基を有するモノマーに由来する単位にアミン化合物を付加することで得ることもでき、そのようにして得られた単位であってもよい。
【００６３】
ポリエステル部を含む側鎖を有する単位（単位Ｘｂ）は、例えば、アクリル単位又はメタクリル単位であってよい。
単位Ｘｂの例として、例えば、主鎖の炭素鎖にカルボニル基が結合し、このカルボニル基に、直接又は連結基を介してポリエステル部が結合している単位が挙げられる。このような単位として、例えば、アクリロイル基又はメタクリロイル基とポリエステル部とを含むモノマーに由来する単位が挙げられる。ポリエステル部は、アクリロイル基又はメタクリロイル基のカルボニル（ＣＯ）の炭素原子に直接または連結基を介して結合していることが好ましい。
アクリロイル基又はメタクリロイル基とポリエステル部とを含むモノマーは、例えば、アクリロイル基又はメタクリロイル基とエポキシ基とを有するモノマーと、ヒドロキシカルボン酸縮合物等とを反応させることで得ることができる。アクリロイル基又はメタクリロイル基とエポキシ基とを有するモノマーとしては、例えば、上述のアクリロイル基又はメタクリロイル基とエポキシ基とを有するモノマーの例として挙げたものを用いることができる。ヒドロキシカルボン酸縮合物としては、例えば、１２ヒドロキシステアリン酸６縮合物等を用いることができる。反応には、例えば、テトラブチルアンモニウムブロミド等の触媒、及び／又は、Ｎ−ニトロソフェニルヒドロキシアミンアルミニウム塩等の重合禁止剤等を用いてもよい。
【００６４】
塩基性櫛形乳化剤ｂは、例えば、その他の単位を含んでもよい。その他の単位としては、例えば、炭素数１〜８のアルキル基を有する単位（以下、「単位Ｘｃ」という場合がある。）が挙げられる。炭素数１〜８のアルキル基としては、炭素数１〜４のアルキル基がより好ましい。炭素数１〜８のアルキル基としては、例えば、メチル基、エチル基、ブチル基、２−エチルヘキシル基等を用いることができる。
炭素数１〜８のアルキル基を有する単位（単位Ｘｃ）は、例えば、アクリル単位又はメタクリル単位であってよい。
単位Ｘｃの例としては、例えば、（メタ）アクリル樹脂の主鎖の炭素原子に、−ＣＯＯＲｄで表される基が結合した単位であって、Ｒｄが炭素数１〜８（より好ましくは炭素数１〜４）のアルキル基である単位が挙げられる。
単位Ｘｃとしては、例えば、後述するモノマーＸｃに由来する単位を用いることができる。
【００６５】
塩基性櫛形乳化剤ｂは、単位Ｘａを１種のみ、又は２種以上含んでよい。同様に、塩基性櫛形乳化剤ｂは、単位Ｘｂを、それぞれ、１種のみ、又は２種以上含んでよい。また、例えば、塩基性乳化剤に単位Ｘｃが含まれるとき、単位Ｘｃは、１種のみ、又は２種以上含まれてよい。
【００６６】
単位Ｘａは、重合体全体に対して、例えば、１〜５０質量％が好ましく、２〜４０質量％がより好ましく、２〜３０質量％がさらに好ましい。
単位Ｘｂは、重合体全体に対し、例えば１０〜９５質量％が好ましく、２０〜９０質量％がより好ましく、４０〜８５質量％がさらに好ましい。
単位Ｘｃは、重合体全体に対し、例えば１〜９０質量%が好ましく、５〜５０質量％がより好ましく、５〜３０質量％がさらに好ましい。
ここで、重合体全体は、塩基性櫛形乳化剤ｂを構成する全単位を基準とする。
【００６７】
塩基性櫛形乳化剤ｂは、例えば、塩基性基を有するモノマー（以下、「モノマーＸａ」という場合がある）とポリエステル部を含む側鎖を有するモノマー（以下、「モノマーＸｂ」という場合がある）とを含むモノマー混合物を重合して得ることができる。
塩基性基を有するモノマー（モノマーＸａ）の例として、例えば、上述の、アクリロイル基又はメタクリロイル基と塩基性基とを含むモノマーが挙げられる。ポリエステル部を含む側鎖を有するモノマー（モノマーＸｂ）の例として、例えば、上述の、アクリロイル基又はメタクリロイル基とポリエステル部とを含むモノマーが挙げられる。
モノマー混合物は、例えば、塩基性基を有するモノマー（モノマーＸａ）に加えて、または、それに代えて、上述のエポキシ基を有するモノマー（例えば、アクリロイル基又はメタクリロイル基とエポキシ基とを有するモノマー）を含んでもよく、モノマー混合物の重合後に、エポキシ基を有するモノマーに由来する構造に、アミン化合物を反応させて塩基性基を有する単位（単位Ｘａ）を得てもよい。  
モノマー混合物は、他のモノマーを含んでよく、他のモノマーとして、たとえば、炭素数１〜８のアルキル基を有するモノマー（以下、「モノマーＸｃ」という場合がある）が挙げられる。炭素数１〜８のアルキル基を有するモノマー（モノマーＸｃ）としては、例えば、アクリロイル基又はメタクリロイル基と炭素数１〜８のアルキル基とを有するモノマーが好ましい。モノマーＸｃとしては、例えば、炭素数１〜８のアルキル基を有するアルキル（メタ）アクリレート等が好ましい例として挙げられる。モノマーＸｃの具体例として、例えば、メチル（メタ）アクリレート、エチル（メタ）アクリレート、ブチル（メタ）アクリレート、２−エチルヘキシル（メタ）アクリレート等を挙げることができる。
モノマー混合物中の各モノマーの配合量は、例えば、上記の各単位の好ましい割合となるように、調整することができる。
【００６８】
モノマー混合物は、公知のラジカル共重合により、重合させることができる。反応系としては、溶液重合または分散重合で行うことが好ましい。
重合反応に際し、反応速度を調整するために、重合開始剤、連鎖移動剤、重合禁止剤、重合促進剤、分散剤等を反応系に適宜添加することができる。
重合開始剤としては、ＡＩＢＮ（アゾビスイソブチロニトリル）、２，２’−アゾビス（２，４−ジメチルバレロニトリル）、２，２’−アゾビス（４−メトキシ−２，４−ジメチルバレロニトリル）等のアゾ化合物；ｔ−ブチルペルオキシベンゾエート、ｔ−ブチルペルオキシ−２−エチルヘキサノエート等の過酸化物等の熱重合開始剤を使用することができる。その他にも、活性エネルギー線照射によりラジカルを発生する光重合型開始剤を用いることができる。
また、反応系に連鎖移動剤を併用することで、得られる（メタ）アクリル樹脂の分子量を調整することができる。連鎖移動剤としては、たとえば、ｎ−ブチルメルカプタン、ラウリルメルカプタン、ステアリルメルカプタン、シクロヘキシルメルカプタン等のチオール類等を好ましく用いることができる。
溶液重合に用いる重合溶媒（反応溶媒）は、特に限定されないが、重合によって得られる樹脂を分散ないし溶解可能であるものが好ましい。
【００６９】
塩基性櫛形乳化剤ｂの重量平均分子量は、５，０００〜５０，０００が好ましく、１０，０００〜３０，０００がより好ましい。
【００７０】
塩基性（メタ）アクリル樹脂である塩基性乳化剤（塩基性（メタ）アクリル系乳化剤）は、塩基性基を含み、β−ジカルボニル基及び／又はアルキル基をさらに有することがより好ましい。塩基性（メタ）アクリル系乳化剤の例として、例えば、塩基性基、β−ジカルボニル基、及びアルキル基を有する塩基性（メタ）アクリル系乳化剤が挙げられる。このような塩基性（メタ）アクリル系乳化剤として、例えば、塩基性基を有する単位（以下、「単位Ｙａ」という場合がある）、β−ジカルボニル基を有する単位（以下、「単位Ｙｂ」という場合がある）、及びアルキル基を有する単位（以下、「単位Ｙｃ」という場合がある）を含む塩基性（メタ）アクリル系乳化剤が挙げられる。
【００７１】
塩基性（メタ）アクリル系乳化剤において、塩基性基はとくに限定されず、例えば、上述の塩基性基を用いることができるが、なかでもアミノ基、アミド基、モルホリノ基が好ましく、アミノ基がより好ましい。塩基性（メタ）アクリル系乳化剤は、塩基性基を１種のみ又は２種以上が含んでよい。塩基性基は主鎖に直接又は連結基を介して結合していることが好ましい。
【００７２】
塩基性基を有する単位（単位Ｙａ）は、例えば、上述の単位Ｘａとして説明したものを用いることができる。塩基性（メタ）アクリル系乳化剤は、単位Ｙａを１種のみ又は２種以上が含んでよい。
【００７３】
アルキル基としては、炭素数８〜２２のアルキル基が好ましく、炭素数１２〜２２のアルキル基がより好ましい。炭素数８〜２２のアルキル基は、直鎖であっても分岐鎖であってもよい。具体的には、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基、ドコシル基等が挙げられる。塩基性（メタ）アクリル系乳化剤は、これらアルキル基を１種のみ又は複数種含んでよい。
【００７４】
アルキル基を有する単位（単位Ｙｃ）は、例えば、アクリル単位又はメタクリル単位であってよい。
単位Ｙｃの例としては、例えば、塩基性（メタ）アクリル系乳化剤の主鎖の炭素原子に、−ＣＯＯＲｅで表される基が結合した単位であって、Ｒｅが、アルキル基（好ましくは炭素数８〜２２、より好ましくは炭素数１２〜２２のアルキル基）である単位が挙げられる。
単位Ｙｃとしては、例えば、後述するモノマーＹｃに由来する単位を用いることができる。
塩基性（メタ）アクリル系乳化剤は、単位Ｙｃを、１種のみ又は２種以上含んでよい。
【００７５】
β−ジカルボニル基としては、アセトアセチル基、プロピオンアセチル基等のβ−ジケトン基、アセトアセトキシ基、プロピオンアセトキシ基等のβ−ケト酸エステル基が挙げられる。塩基性（メタ）アクリル系乳化剤は、これらβ−ジカルボニル基を１種のみ又は複数種含んでよい。
【００７６】
β−ジカルボニル基を有する単位（単位Ｙｂ）は、例えば、アクリル単位又はメタクリル単位であってよい。
単位Ｙｂの例としては、例えば、主鎖の炭素原子にカルボニル基が結合し、そのカルボニル基の炭素原子に直接または連結基を介してβ−ジカルボニル基が結合している単位が挙げられる。
単位Ｙｂとしては、β−ジカルボニル基を有する（メタ）アクリレートに由来する単位、β−ジカルボニル基を有する（メタ）アクリルアミドに由来する単位等が好ましい。単位Ｙｂとしては、例えば、後述するモノマーＹｂに由来する単位を用いることができる。
塩基性（メタ）アクリル系乳化剤は、単位Ｙｂを１種のみ又は２種以上含んでよい。  
【００７７】
塩基性（メタ）アクリル系乳化剤は、他の単位を含んでよい。
塩基性基を有する単位（単位Ｙａ）は、重合体全体に対し、５〜３０質量％であることが好ましく、１０〜２０質量％以上がより好ましい。
アルキル基を有する単位（単位Ｙｃ）は、重合体全体に対し４０〜９０質量％であることが好ましく、５０〜９０質量％がより好ましく、６０〜８０質量％以上がさらに好ましい。
β−ジカルボニル基を有する単位（単位Ｙｂ）は、重合体全体に対し、５〜３０質量％であることが好ましく、１０〜２０質量％であることがより好ましい。
ここで、重合体全体は、塩基性（メタ）アクリル系乳化剤を構成する全単位を基準とする。
【００７８】
塩基性（メタ）アクリル系乳化剤は、例えば、塩基性基を有するモノマー（以下、「モノマーＹａ」という場合がある。）、β−ジカルボニル基を有するモノマー（以下、「モノマーＹｂ」という場合がある。）、及びアルキル基を有するモノマー（以下、「モノマーＹｃ」という場合がある。）を含むモノマー混合物を重合して得ることができる。
モノマーＹａの例として、例えば、上述の、モノマーＸａの例として挙げたモノマーが挙げられる。モノマーＹｃの具体例として、例えば、ベヘニル（メタ）アクリレート、ラウリル（メタ）アクリレート等が挙げられる。モノマーＹｂの具体例として、例えば、アセトアセトキシエチル（メタ）アクリレート等のアセトアセトキシアルキル（メタ）アクリレート、ヘキサジオン（メタ）アクリレート、アセトアセトキシエチル（メタ）アクリルアミド等のアセトアセトキシアルキル（メタ）アクリルアミド等が挙げられる。
モノマー混合物は、その他のモノマーを含んでよい。
モノマー混合物は、例えば、モノマーＹａに加えて、または、それに代えて、上述のエポキシ基を有するモノマー（例えば、アクリロイル基又はメタクリロイル基とエポキシ基とを有するモノマー）を含んでもよく、モノマー混合物の重合後に、エポキシ基を有するモノマーに由来する構造に、上述のエポキシ基を有するモノマーに付加することができるアミン化合物として説明したアミン化合物を反応させて塩基性基を有する単位（単位Ｙａ）を得てもよい。
モノマー混合物中の各モノマーの配合量は、例えば、上記の各単位の好ましい割合となるように、調整することができる。モノマー混合物は、公知のラジカル共重合により、重合させることができる。重合方法としては、例えば、塩基性櫛形乳化剤ｂの合成方法として説明した方法等を用いることができる。
【００７９】
塩基性（メタ）アクリル系乳化剤の重量平均分子量は特に制限されないが、インクの安定性およびインク粘度の観点から５０００〜３００００が好ましい。
【００８０】
塩基性乳化剤として、市販されているものとしては、例えば、
日本ルーブリゾール株式会社製「ソルスパース１１２００、１３９４０、１７０００、１８０００、１９０００、２４０００、３２０００、３８５００、３９０００、７１０００、２２０００、２８０００」（いずれも商品名）、
ビックケミー・ジャパン株式会社製「ＤＩＳＰＥＲＢＹＫ１０９、１１６、２０９６、２１６３」（いずれも商品名）；
花王株式会社製「アセタミン２４、８６」（いずれも商品名）；
楠本化成株式会社製「ディスパロンＫＳ−８６０、ＫＳ−８７３Ｎ４」（いずれも商品名）；
クローダジャパン株式会社製「Ｈｙｐｅｒｍｅｒ  ＫＤ３、ＫＤ１１」（いずれも商品名）；
味の素ファインテクノ株式会社製「アジスパーＰＢ−８２１」（商品名）；
ＩＳＰ社製「ＡＮＴＡＲＯＮ  Ｖ−２１６、Ｖ−２２０」（いずれも商品名）等を挙げることができる。
【００８１】
油相は、塩基性乳化剤を１種のみ、又は２種以上を含んでよい。
【００８２】
油相中の塩基性乳化剤は、エマルションの安定性の観点から、油相全体に対し０．１〜１５質量％であることが好ましく、より好ましくは０．１〜１０質量％であり、さらに好ましくは０．５〜５質量％である。
塩基性乳化剤は、インク全量に対し、０．０５〜１０質量％であることが好ましく、より好ましくは０．１〜５質量％であり、さらに好ましくは、０．５〜４質量％である。
【００８３】
油相には、上記した成分以外に、例えば、酸化防止剤、表面張力調整剤、消泡剤等のその他の任意成分を添加してもよい。また、油相にも色材を含んでもよい。
【００８４】
本実施形態のインクジェット用油中水型エマルションインクの製造方法は特に限定されないが、例えば、上記した油相と水相とを混合、乳化させることを含む方法により製造することができる。水相と油相は、予め別々に調製しておくことが好ましい。次いで、油相中に水相を添加しながら乳化させることができる。あるいは、水相に、油相を構成する成分を一括または個別に添加した後に、乳化させてもよい。水相と油相の乳化には、ディスパーミキサー、ホモミキサ−等の乳化機を用いることができる。
【００８５】
水相は、それぞれ例えばディスパ-等の撹拌混合機又はビ-ズミル等の分散機に全成分を一括又は分割して投入して分散ないし混合させ、所望により、メンブレンフィルタ-等のろ過機を通すことにより調製することができる。油相も水相と同様に調整することができる。
【００８６】
インクジェット用油中水型エマルションインクにおいて、油相及び水相の非率は、油相４０〜９５質量％及び水相６０〜５質量％であることが好ましい。油中水型エマルション中での水相分離の抑制のしやすさの観点から、水相の比率が６０質量％以下であることがこのましく、画像濃度の向上及び裏抜けの低減の観点から、水相の比率が５質量％以上であることが好ましい。一般に、水相の比率が高くなると、エマルション粘度が上昇する傾向があるため、インク中の両相の配合比率は、油相５０〜９５質量％及び水相５０〜５質量％がより好ましく、油相６０〜９５質量％及び水相４０〜１０質量％がさらにより好ましく、油相７０〜９５質量％及び水相３０〜１５質量％が特に好ましい。
【００８７】
エマルション液滴の平均粒子径は、５００ｎｍ以下程度であることが好ましく、３００ｎｍ以下であることがより好ましく、２００ｎｍ以下であることが一層好ましい。
エマルション液滴の平均粒子径は、動的光散乱法にしたがって測定することができる。  エマルションの平均粒子径は、油相に配合される塩基性乳化剤の量や、水相の水分量等を調整することで制御することができる。
【００８８】
インク中の水の量を調整するために、油相と水相とを混合、乳化させた後、水の一部を除去する工程を有してもよい。水の一部を除去方法としては、例えば、エバポレーター等を用いて加熱、減圧して濃縮する方法が挙げられる。
インク中の水の量は、例えば、油相と水相とを混合、乳化させる際に、使用する成分量を調整することで調整してもよい。
【００８９】
インクジェットインクとしての粘度は、インクジェット記録システムの吐出ヘッドのノズル径や吐出環境等によってその適性範囲は異なるが、一般に、２３℃において５〜１００ｍＰａ・ｓであることが好ましく、５〜５０ｍＰａ・ｓであることがより好ましく１０〜２０ｍＰａ・ｓであることが一層好ましい。
インクの粘度は、油相の構成成分の種類及び量、水相の量を調節することによって調整することができる。
【００９０】
インクジェットインクを用いた印刷方法としては、特に限定されず、ピエゾ方式、静電方式、サーマル方式など、いずれの方式のものであってもよい。インクジェット記録装置を用いる場合は、デジタル信号に基づいてインクジェットヘッドから本実施形態によるインクを吐出させ、吐出されたインク液滴を記録媒体に付着させるようにすることが好ましい。
【００９１】
本実施形態において、記録媒体は、特に限定されるものではなく、普通紙、コート紙、特殊紙等の印刷用紙、布、無機質シート、フィルム、ＯＨＰシート等、これらを基材として裏面に粘着層を設けた粘着シート等を用いることができる。これらの中でも、インクの浸透性の観点から、普通紙、コート紙等の印刷用紙を好ましく用いることができる。
【００９２】
ここで、普通紙とは、通常の紙の上にインクの受容層やフィルム層等が形成されていない紙である。普通紙の一例としては、上質紙、中質紙、ＰＰＣ用紙、更紙、再生紙等を挙げることができる。普通紙は、数μｍ〜数十μｍの太さの紙繊維が数十から数百μｍの空隙を形成しているため、インクが浸透しやすい紙となっている。
【００９３】
また、コート紙としては、インクジェット用コート紙や、いわゆる塗工印刷用紙を好ましく用いることができる。ここで、塗工印刷用紙とは、従来から凸版印刷、オフセット印刷、グラビア印刷等で使用されている印刷用紙であって、上質紙や中質紙の表面にクレーや炭酸カルシウム等の無機顔料と、澱粉等のバインダーを含む塗料により塗工層を設けた印刷用紙である。塗工印刷用紙は、塗料の塗工量や塗工方法により、微塗工紙、上質軽量コート紙、中質軽量コート紙、上質コート紙、中質コート紙、アート紙、キャストコート紙等に分類される。
【実施例】
【００９４】
以下に、本発明を実施例により詳しく説明するが、本発明はこれらに限定されない。特に説明のない限り、「％」は「質量％」を示す。
【００９５】
＜インクの材料＞
表３〜５の記載の実施例及び比較例のインクの材料を以下に示す。なお、水分散性樹脂について、下記に記載するＭＦＴは、ＪＩＳ  Ｋ６８２８−２に従って測定した値である。
カーボンブラック：モーガルＬ（キャボット・スペシャルティ・ケミカルズ・インク社製）                                            
フタロシアニンブルー：リオノールブルーＢＧＪ（東洋インキ株式会社製）
自己分散顔料：ボンジェットブラックＣＷ−１（オリヱント化学工業株式会社製）（自己分散カーボンブラック、水分散体、不揮発分３８％） 
顔料分散剤：ｂｏｒｃｈｉＧｅｎＤＦＮ（Ｂｏｒｃｈｅｒｓ製）（水溶性非イオン性分散剤、不揮発分１００％）
【００９６】
酸性ウレタン１：スーパーフレックス４７０（第一工業製薬株式会社製）（カルボキシ基を有する酸性水分散性ウレタン樹脂の水分散体、不揮発分３８％、ガラス転移点（Ｔｇ）−３１℃、ＭＦＴ＜５℃）
非イオン性ウレタン：スーパーフレックス５００Ｍ（第一工業製薬株式会社製）（非イオン性基を有する非イオン性水分散性ウレタン樹脂の水分散体、不揮発分４５％、ガラス転移点（Ｔｇ）−３９℃、ＭＦＴ＜５℃）
酸性ウレタン（メタ）アクリル：ＤＡＯＴＡＮ  ＶＴＷ１２６２（ダイセル・オルネクス株式会社製）（カルボキシ基を有する酸性水分散性ウレタン（メタ）アクリル樹脂の水分散体、不揮発分３６％、ガラス転移点（Ｔｇ）５０℃、ＭＦＴ＜０℃）
酸性（メタ）アクリル：モビニール６７５０（ジャパンコーティングレジン株式会社製）（カルボキシ基を有する酸性水分散性（メタ）アクリル樹脂の水分散体、不揮発分５０％、ガラス転移点（Ｔｇ）０℃、ＭＦＴ０℃）
酸性スチレン（メタ）アクリル：モビニール９６６Ａ（ジャパンコーティングレジン株式会社製）（カルボキシ基を有する酸性水分散性スチレン（メタ）アクリル樹脂の水分散体、不揮発分４５％、ガラス転移点（Ｔｇ）−３２℃、ＭＦＴ０℃）               
酸性ポリエステル：エリーテルＫＡ１４４９Ｓ（ユニチカ株式会社製）（カルボキシ基を有する酸性水分散性ポリエステル樹脂の水分散体、不揮発分３０％、ガラス転移点（Ｔｇ）４２℃、ＭＦＴ＜５℃）
酸性ウレタン２：ユーコートＵＷＳ−１４５（三洋化成工業株式会社製、カルボキシ基を有する酸性水分散性ウレタン樹脂の水分散体、不揮発分３５％、ガラス転移点（Ｔｇ）−４５℃、ＭＦＴ＜５℃）
酸性ウレタン３：ユープレンＵＸＡ−３０７（三洋化成工業株式会社製、スルホ基を有する酸性水分散性ウレタン樹脂の水分散体、不揮発分４０％、ガラス転移点（Ｔｇ）−４５℃、ＭＦＴ＜５℃）
【００９７】
ＢＹＫ１０６：ＤＩＳＰＥＲＢＹＫ−１０６（ビックケミー・ジャパン株式会社製、２３℃で液体状の酸性水溶性化合物、不揮発分１００％、酸価１３２ｍｇＫＯＨ／ｇ、アミン価７４ｍｇＫＯＨ／ｇ）
【００９８】
アセチレンジオール系化合物：サーフィノール４６５（Ａｉｒ  Ｐｒｏｄｕｃｔｓ  ａｎｄ  Ｃｈｅｍｉｃａｌｓ．  Ｉｎｃ．製、有効成分１００％、ＨＬＢ＝１３、水に可溶）
【００９９】
石油系炭化水素溶剤：エクソールＤ１１０（エクソンモービル社製）
脂肪酸エステル系溶剤：オレイン酸メチル（富士フイルム和光純薬株式会社製）
【０１００】
塩基性乳化剤１：ソルスパース１３９４０（日本ルーブリゾール株式会社製）（アミノ基及びイミノ基を有する塩基性櫛形乳化剤の溶液、不揮発分４０％）
塩基性乳化剤２：ＨＹＰＥＲＭＥＲ  ＫＤ１１（クローダジャパン株式会社製）（アミノ基を有する塩基性櫛形乳化剤の溶液、不揮発分４０％）
塩基性乳化剤３:下記記載の方法で合成（アミノ基を有する塩基性櫛形乳化剤の溶液、不揮発分４０％）
塩基性乳化剤４：下記記載の方法で合成（モルホリノ基を有する塩基性櫛形乳化剤の溶液、不揮発分４０％）
塩基性乳化剤５：下記記載の方法で合成（アミド基を有する塩基性櫛形乳化剤の溶液、不揮発分４０％）
【０１０１】
Ｓ３０００：ソルスパース３０００（日本ルーブリゾール株式会社製）（カルボキシ基を有する酸性高分子乳化剤、酸価３３ｍｇＫＯＨ／ｇ、不揮発分１００％）
ＥＲ−２９０：ＥＲ−２９０（三菱ケミカルフーズ株式会社）（ショ糖エルカ酸エステル、非イオン性）
【０１０２】
＜塩基性櫛形乳化剤３〜５の合成＞
表１に示す化合物を表１に示す割合で混合し、１２０℃で１４時間撹拌することで、塩基性櫛形乳化剤３〜５の、ポリエステル部を含む側鎖を有する単位となるモノマー（化合物１）を得た。
【０１０３】
【表１】
2020033413.tif 000002
【０１０４】
表１に記載の材料は下記の通りである。
ＰＨＦ−３３：１２ヒドロキシステアリン酸６縮合物、伊藤製油株式会社製
グリシジルメタクリレート：共栄社化学株式会社製
テトラブチルアンモニウムブロミド：富士フイルム和光純薬株式会社製
Ｑ１３０１：Ｎ−ニトロソフェニルヒドロキシルアミンアルミニウム塩（重合禁止剤）、富士フイルム和光純薬株式会社製
【０１０５】
表２に記載の材料を表２に示す割合で混合し、窒素ガスで置換した後、９０℃で２４時間撹拌し、ポリマー（１）、ポリマー（２）、ポリマー（３）それぞれの溶液を得た。
得られたポリマー（２）の溶液を塩基性乳化剤４とし、ポリマー（３）の溶液を塩基性乳化剤５とした。得られたポリマー（１）の溶液に、さらに、ジエタノールアミン（富士フイルム和光純薬株式会社製）を、ポリマー（１）の合成に用いたグリシジルメタクリレートに対して１当量加えて、１１０℃で３時間撹拌し、得られたポリマーの溶液を塩基性乳化剤３とした。このようにして、塩基性乳化剤３〜５（いずれも塩基性櫛形乳化剤の溶液、不揮発分４０％）を得た。
【０１０６】
【表２】
2020033413.tif 000003
【０１０７】
表２に記載の材料（既に記載したものを除く）は下記の通りである。
ＲＡＦＴ７２３０３７：２−シアノ−２−プロピルドデシルトリチオカルボナート、富士フイルム和光純薬株式会社製
メチルメタクリレート：富士フイルム和光純薬株式会社製
アクリロイルモルホリン：ＫJケミカルズ株式会社製
ジメチルアクリルアミド：ＫＪケミカルズ株式会社製
アゾビスイソブチロニトリル：富士フイルム和光純薬株式会社製
【０１０８】
＜インクの調製＞
表３〜５に示す油相の材料を各配合量で混合し油相を調製した。次に、表３〜５に示す水相の材料を各配合量で混合し水相を調製した。表中の各材料の配合量は、質量％で示す。表中の各成分の配合量は、揮発分が含まれる成分については、揮発分を含めた量である。また、水相に含まれる揮発分中の水を含めたインク中の水の合計量を各表に併せて示す。
【０１０９】
調製した油相に、高速ホモジナイザ−「ヒスコトロン」（商品名、マイクロテック・ニチオン社製）を用いて５０００ｒｐｍで攪拌しながら上記水相を滴下した。その後、１２０００ｒｐｍで３分間攪拌して油中水（Ｗ／Ｏ）型エマルションインクを得た。
なお、比較例１、３及び７では、乳化の直後から分離が始まったため、貯蔵安定性、画像濃度、裏抜け、及び耐擦過性の評価は行わなかった。
【０１１０】
＜評価＞
上記した各インクを用いて、以下の各評価を行った。結果を各表に併せて示す。
【０１１１】
１．インク粘度
得られたインクをサンプリングし、インク粘度を測定した。インク粘度は、レオメーターＡＲＧ２（ティ−・エイ・インスツルメント社製）を用いて、角度２°、直径４０ｍｍのコーンで、室温（２３℃）で測定した。
ＡＡ：１０ｍＰａ・ｓ未満
Ａ：１０ｍＰａ・ｓ以上１３ｍＰａ・ｓ未満
Ｂ：１３ｍＰａ・ｓ以上１５ｍＰａ・ｓ未満
Ｃ：１５ｍＰａ・ｓ以上
【０１１２】
２．貯蔵安定性
貯蔵安定性は、インク調製直後のインク粘度と、５０℃で１か月放置した後のインク粘度とを比較することによって評価した。
得られたインクを１０ｍｌのスクリュ−バイアル瓶に入れて、５０℃１か月の条件下で放置した。その後、インクをサンプリングし、目視評価するとともにインク粘度を測定した。
インク粘度は、レオメーターＡＲＧ２（ティ−・エイ・インスツルメント社製）を用いて、コーン角度２°、直径４０ｍｍで、室温（２３℃）で測定した。
インク粘度の測定結果から、下記式によりインク粘度変化率を求めた。
インク粘度変化率（％）＝［（５０℃で１か月放置後のインク粘度×１００）／（調製直後のインク粘度）］−１００（％）
【０１１３】
放置後のインクの目視評価及びインク粘度変化率から、以下の基準で貯蔵安定性を評価した。
Ａ：インクの分離、顔料の凝集沈降物は見られず、インク粘度変化率が±５％未満である。
Ｂ：インクの分離、顔料の凝集沈降物は見られないが、インク粘度変化率が±５％以上１０％未満である。
Ｃ：インクの分離、顔料の凝集沈降物が見られる、または、インク粘度変化率が±１０％以上である。
Ｄ：インク調製直後にインクが分離する。
【０１１４】
３．画像濃度
インクジェットプリンタ「オルフィスＧＤ９６３０」（理想科学工業株式会社製）を用いて、普通紙「理想用紙マルチ」（理想科学工業株式会社製）にベタ画像を印刷した。印刷から２４時間経過後に、分光濃度・測色計（Ｘ−Ｒｉｔｅ  ｅＸａｃｔ、エックスライト社製）を用いて、印刷物のベタ画像部分の表面のＯＤ値（表ＯＤ値）を測定した。表ＯＤ値から画像濃度を以下の基準で評価した。
ＡＡ：ＯＤ値が１．２０以上。
Ａ：ＯＤ値が１．１０以上１．２０未満。
Ｂ：ＯＤ値が１．００以上１．１０未満。
Ｃ：ＯＤ値が１．００未満。
【０１１５】
４．裏抜け 
インクジェットプリンタ「オルフィスＧＤ９６３０」（理想科学工業株式会社製）を用いて、普通紙「理想用紙マルチ」（理想科学工業株式会社製）にベタ画像を印刷した。印刷から２４時間経過後に、分光濃度・測色計（Ｘ−Ｒｉｔｅ  ｅＸａｃｔ、エックスライト社製）を用いて、印刷物の裏面のＯＤ値（裏ＯＤ値）を測定した。裏ＯＤ値から画像裏抜けを以下の基準で評価した。
Ａ：ＯＤ値が０．１６未満
Ｂ：ＯＤ値が０．１６以上０．２３未満
Ｃ：ＯＤ値が０．２３以上
【０１１６】
５．耐擦過性 
インクジェットプリンタ「オルフィスＧＤ９６３０」（理想科学工業株式会社製）を用いて、普通紙「理想用紙マルチ」（理想科学工業株式会社製）にベタ画像を印刷した。印刷から２４時間経過後に、クロックメーター（アトラスエレクトリック デバイス社製ＣＭ−１）を用い、印刷物のベタ画像部を白綿布で５秒間に５回擦った跡を、以下の基準で評価した        
Ａ：目視で、擦った跡の汚れが分からない
Ｂ：目視で、擦った跡の汚れがわずかに分かるが、実使用上問題無し
Ｃ：目視で、擦った跡の汚れが目立つ
【０１１７】
【表３】
2020033413.tif 000004
【０１１８】
【表４】
2020033413.tif 000005
【０１１９】
【表５】
2020033413.tif 000006
【０１２０】
上記各表に示す通り、各実施例のインクはいずれも、印刷物の画像濃度の評価において、比較例のインクに比べて、優れた結果を示した。一方、水相に酸性水分散性樹脂を含まない比較例１、２及び４、油相に塩基性乳化剤を含まない比較例３及び５、水相に酸性水分散性樹脂を含まず、かつ、油相に塩基性乳化剤を含まない比較例６のインクはいずれも、インク調製直後にインクの分離が始まって評価ができないか、または、画像濃度の評価が行える場合であっても画像濃度は低かった。